СПОСОБ УТИЛИЗАЦИИ ПЫЛИ ЭЛЕКТРОСТАЛЕПЛАВИЛЬНЫХ ПЕЧЕЙ

1. Способ утилизации пыли электросталеплавильных печей, включающий окускование отходов совместно с измельченным углеродистым восстановителем и связующим материалом, сушку полученных окускованных материалов, их нагрев и обжиг во вращающейся печи совместно с твердым восстановителем при скорости движения печных газов, приведенной к нормальным условиям, равной 0,3-1,0 м/с, и температуре выгружаемых материалов 700-1000°C, охлаждение газов и улавливание из них пыли, содержащей цинковые и свинцовые возгоны, отличающийся тем, что пыль перед окускованием предварительно смешивают с известьсодержащим продуктом и измельченным углеродистым восстановителем в количестве, превышающем стехиометрически необходимое содержание углерода для восстановлении оксидов железа, цинка и свинца в 1,5-2,0 раза, смесь увлажняют до содержания воды 8-11%, выдерживают в течении 1-3 ч, а полученные из смеси брикеты загружают в печь совместно с кусковым углеродистым восстановителем крупностью 0-20 мм в количестве 200-500 кг на одну тонну пыли.
2
2. Способ по п.1, отличающийся тем, что добавка известьсодержащего материала должна обеспечивать отношение CaO/SiO в брикетах или окатышах, выгружаемых из печи, равное 1,3-2.2 ед.
3. Способ по п.1, отличающийся тем, что в качестве известьсодержащего материала используют известь с содержанием CaO активного не менее 80%.
4. Способ по п.1, отличающийся тем, что в качестве известьсодержащего материала используют самораспадающийся шлак электросталеплавильного производства с содержанием CaO не менее 55%.